(57)【特許請求の範囲】
【請求項１】
治具台上に積層された繊維シートを真空引きする際に用いられる真空バッグであって、
前記繊維シートを覆うシリコン系材料からなるダイアフラムと、
前記ダイアフラムを支持するフレームと、
前記フレームの下面にフレームに沿って設けられるシールと、
を備え、
前記フレームは、繊維強化プラスチックを有し、
前記フレームの繊維強化プラスチックからなる部分のうち、少なくとも、前記ダイアフラムと対向する側は、非シリコン系の合成ゴムにより被覆され、
前記合成ゴムの硬化温度域と前記繊維強化プラスチックに用いる樹脂の硬化温度域とが重なる
ことを特徴とする真空バッグ。
【請求項２】
前記フレームの繊維強化プラスチックからなる部分は、フレーム長手方向一方向に繊維が配置されている
ことを特徴とする請求項１記載の真空バッグ。
【請求項３】
前記フレームの繊維強化プラスチックからなる部分は、
フレーム長手方向一方向に繊維が配置されている第１層および第２層と、
前記第１層および第２層との間に介在し、繊維が織物構造とされている第３層とが、
積層されて形成されている
ことを特徴とする請求項１記載の真空バッグ。
【請求項４】
前記治具台は自由曲面を有し、
前記フレームは、前記治具台の自由曲面に対応した形状を有する
ことを特徴とする請求項１〜３いずれか記載の真空バッグ。
【請求項５】
製品用の繊維シートを覆うシリコン系材料からなるダイアフラムと、
前記ダイアフラムを支持するフレームと、
前記フレームの下面にフレームに沿って設けられるシールと、
を備え、
前記フレームは、繊維強化プラスチックからなる部分を非シリコン系の合成ゴムにより被覆して形成される
真空バッグの製造方法であって、
治具台上に、第１非シリコン系合成ゴムシート、プレプレグ状のフレーム用の複数の繊維シート、第２非シリコン系合成ゴムシート、接着フィルム、ダイアフラムの順に積層し、積層体を形成し、
別の真空バッグにて被覆し真空状態で、上記積層体を加温加圧し、一体成型する
ことを特徴とする真空バッグの製造方法。
【発明の詳細な説明】
【技術分野】
【０００１】
本発明は、繊維強化プラスチック積層体を加熱加圧成形する際に用いる真空バッグに関する。
【背景技術】
【０００２】
近年、炭素繊維強化プラスチック(CFRP)（Carbon Fiber Reinforced Plastics）などの繊維強化プラスチックが注目されている。軽量・高強度という特徴を生かして、航空機や自動車などの材料として様々な産業分野に適用されている。なお、ガラス繊維や石英ガラス繊維やアラミド繊維を用いることもある。【０００３】
繊維強化プラスチック積層体の成形方法の一例について簡単に説明する。治具台上にプリプレグシート積層体を積層して製品形状に賦形する。プリプレグシートは、炭素繊維等の補強材に未硬化の熱硬化性樹脂を含浸させたものでありシート状に形成されている。【０００４】
熱硬化性樹脂として、不飽和ポリエステル、エポキシ樹脂、フェノール樹脂等が用いられる。【０００５】
さらに、賦形された繊維強化プラスチック積層体を治具台とともにバギングして真空引きし、オートクレーブ装置に搬送し、加熱加圧する。これにより樹脂が硬化し繊維強化プラスチック積層体が成形される。その度、製品を脱型する。【０００６】
なお、熱硬化性樹脂に代えてポリアミド樹脂やポリプロピレン樹脂等の熱可塑性樹脂を用いることもある。熱可塑性樹脂は加熱により軟化し、その後冷却により固化する。【０００７】
真空引きには真空バッグが用いられる（特許文献１）。真空バッグはナイロンなどのポリマーフィルムやシリコン系材料からなるダイアフラムが用いられる。
【先行技術文献】
【特許文献】
【０００８】
【特許文献１】特表平８−５０６５３４号公報
【発明の概要】
【発明が解決しようとする課題】
【０００９】
一般に、真空バックは加熱加圧成形工程終了毎に廃棄され、次の加熱加圧成形工程では新規の真空バックを用いる。その結果、製品製造コストに反映される。また、廃棄コストも製品製造コストに反映される。【００１０】
これに対し、再使用可能な真空バックが提案されている。現在、市販されている真空バックはダイアフラムを支持する金属製フレームを備える。しかしながら、金属製フレームを有する真空バックには、以下のような課題がある。【００１１】
一般に、航空機や自動車などの部材は大型であり、これに伴い真空バックも大型化すると、金属製フレームの重量も増加する。その結果、真空バックの脱着等の作業性が低下する。すなわち、重量および作業性に係る課題がある。【００１２】
また、金属製フレームを製造したのち、金属製フレームにダイアフラムを接着するといった、複数の工程を経ており、製造工程が複雑である。【００１３】
ところで、航空機や自動車などの部材は、自由曲面のような複雑な形状を有する。自由曲面の詳細については別途後述する。【００１４】
製品が自由曲面を有すれば、これに対応して、治具台も自由曲面を有し、フレームも自由曲面に対応する必要がある。金属を加工して自由曲面のような複雑なフレーム形状とすることは可能であるが、加工は容易ではない。製造工程が更に複雑となる。【００１５】
真空バック製造工程が複雑化すると、製品コストに影響を与える。このように、製造容易性に係る課題があった。【００１６】
本発明は上記課題を解決するものであり、軽量で作業性に優れ、製造容易な再使用可能な真空バックを提供することを目的とする。
【課題を解決するための手段】
【００１７】
上記課題を解決する本発明は、治具台上に積層された繊維シートを真空引きする際に用いられる真空バッグである。前記繊維シートを覆うシリコン系材料からなるダイアフラムと、前記ダイアフラムを支持するフレームと、前記フレームの下面にフレームに沿って設けられるシールと、を備え、前記フレームは、繊維強化プラスチックを有する。【００１８】
フレームが繊維強化プラスチックを有することにより軽量である。その結果、真空バッグの脱着作業が容易であり、作業性に優れる。【００１９】
好ましくは、前記フレームの繊維強化プラスチックからなる部分は、非シリコン系の合成ゴムにより被覆され、前記合成ゴムの硬化温度域と前記繊維強化プラスチックに用いる樹脂の硬化温度域とが重なる。【００２０】
非シリコン系合成ゴムは、繊維強化プラスチックとの親和性が高い。加熱加圧成形により、フレームの繊維強化プラスチックと合成ゴムとが一体成形される。また同工程において合成ゴムとダイアフラムが接着する。すなわち製造容易である。【００２１】
好ましくは、前記フレームの繊維強化プラスチックからなる部分は、フレーム長手方向一方向に繊維が配置されている。【００２２】
これにより、繊維の直進性が外力に対抗できる。【００２３】
好ましくは、前記フレームの繊維強化プラスチックからなる部分は、フレーム長手方向一方向に繊維が配置されている第１層および第２層と、前記第１層および第２層との間に介在し、繊維が織物構造されている第３層とが、積層されて形成されている。【００２４】
このようなサンドイッチ構造により、繊維の直進性が外力に対抗するとともに、織物構造が歪発生やクラック発生を抑制する。【００２５】
好ましくは、前記治具台は自由曲面を有し、前記フレームは、前記治具台の自由曲面に対応した形状を有する。【００２６】
治具台が自由表面を有する場合、製造容易に係る効果が顕著となる。【００２７】
上記課題を解決する本発明は、真空バッグ製造方法である。真空バッグは、製品用の繊維シートを覆うシリコン系材料からなるダイアフラムと、前記ダイアフラムを支持するフレームと、前記フレームの下面にフレームに沿って設けられるシールと、を備え、前記フレームは、繊維強化プラスチックからなる部分を非シリコン系の合成ゴムにより被覆して形成される。治具台上に、第１非シリコン系合成ゴムシート、プレプレグ状のフレーム用の複数の繊維シート、第２非シリコン系合成ゴムシート、接着フィルム、ダイアフラムの順に積層し、積層体を形成し、別の真空バッグにて被覆し真空状態で、上記積層体を加温加圧し、一体成型する。【００２８】
本発明にかかる再使用可能な真空バッグは、製品製造に用いるオートクレーブ装置を用いて、製品製造と類似した工程を経て、一体成形により製造容易である。
【発明の効果】
【００２９】
本発明にかかる再使用可能な真空バッグは、軽量であり、作業性に優れる。【００３０】
本発明にかかる再使用可能な真空バッグは、一体成形により製造容易である。
【図面の簡単な説明】
【００３１】
【図１】真空バッグ概要図
【図２】真空バッグ詳細図
【図３】積層構造詳細構成図
【図４】真空バッグ製造方法説明図
【図５】真空バッグ使用方法説明図
【図６】オートクレーブ装置における加熱加圧プロファイル
【発明を実施するための形態】
【００３２】
〜真空バッグ構成〜
図１は、真空バッグ１０の概略構成を示す部分断面斜視図である。真空バッグ１０は、ダイアフラム１１と、フレーム１２（一部断面表示）と、シール１３（図２参照）とから構成される。
【００３３】
ダイアフラム１１は、成形前の繊維強化プラスチック積層体を覆うものである。シリコン系材料よりなる。シリコン系材料同等の延伸性、柔軟性及び耐熱性があれば他の材料でも良い。
【００３４】
フレーム１２は、ダイアフラム１１の周縁部に接着され、ダイアフラム１１を支持する。詳細については別途後述する。
【００３５】
シール１３は、フレーム１２の下面にフレーム１２に沿って設けられる。真空引きの際には、弾性変形することにより、治具台３０表面と真空バッグ１０との密封性を確実にする。
【００３６】
ダイアフラム１１およびシール１３は従来技術同等のものを転用してもよい。すなわち、本実施形態の真空バッグ１０では、フレーム１２が繊維強化プラスチックを有することを特徴とする。
【００３７】
〜繊維強化プラスチック〜
フレーム１２は繊維強化プラスチックよりなる。繊維強化プラスチックはプリプレグシートが積層され、加熱加圧成形されたものである。
【００３８】
図３はフレーム１２のプリプレグシートの積層構造２０の模式図である。
【００３９】
積層構造２０は、第１プリプレグシートである第１層２１と、第２プリプレグシートである第２層２２と、第３プリプレグシートである第３層２３とを含む。なお、各層２１〜２３は、一枚のプリプレグシートにより形成される場合、複数のプリプレグシートが積層され形成されている場合を含む。
【００４０】
第１層２１と第２層２２では、繊維がフレーム長手方向一方向（unidirection）（ＵＤ）に配置されている。
【００４１】
第１層２１と第２層２２では、織構造でないことにより、外力に対し、繊維が直線性を最大限に発揮できる。なお、織物構造であると、繊維が上下方向に浮き沈みするため、直進性を発揮できない。対抗力が分散してしまうおそれがある。
【００４２】
第３層２３では、繊維が縦横方向に配置され、織物構造、例えば、平織（plain weave）（ＰＷ）されている。第３層（ＰＷ層）２３は、第１層２１（ＵＤ層）と第２層２２（ＵＤ層）との間に介挿されている。積層構造２０はサンドイッチ構造を有する。なお、織物構造の代表例として平織を挙げたがこれに限定されない。
【００４３】
織物構造を介在させることにより、第１層２１と第２層２２での歪を抑制し、クラック発生を抑制する。
【００４４】
なお、本実施形態の積層構造２０は、ＵＤ層−ＰＷ層−ＵＤ層のサンドイッチ構造であるのに対し、ＰＷ−ＵＤ−ＰＷのサンドイッチ構造としてもよい。また、ＵＤ層のみでもよい。
【００４５】
プリプレグの熱硬化性樹脂は、合成ゴムの硬化温度域との関係性（別途詳述）等により、１８０℃（±２０℃）程度で熱硬化することが好ましい。さらに、熱硬化性樹脂は、２００℃（±２０℃）程度の耐熱性を有することが好ましい。具体例として、エポキシ樹脂ＥＰ、シアネートエステル樹脂、ビスマレイミド樹脂、ベンゾオキサジン樹脂等を想定する。
【００４６】
〜合成ゴム被覆〜
フレーム１２の繊維強化プラスチックからなる部分２０は、熱硬化する非シリコン系の合成ゴム２６により被覆されることが好ましい。ただし、非シリコン系の合成ゴムには、物性に影響しない程度に微量のシリコン成分を含む場合もある。
【００４７】
硬化温度については、製品製造に用いるオートクレーブ装置において、熱硬化することが好ましい。たとえば、１８０℃（±２０℃）程度で熱硬化することが好ましい。さらに、２００℃（±２０℃）程度の耐熱性を有することが好ましい。
【００４８】
試作モデルでは、エアテックインターナショナル社の製品名「エアパッドゴム」を用いた。エアパッドゴムは、未硬化非シリコン系の合成ゴムであり、加熱により１７６℃とし、加圧により０．６ＭＰａとし、約２時間で硬化し、２０４℃の耐熱性を有する。
【００４９】
なお、高い耐熱性を有する合成ゴムとして、アクリルゴムＡＣＭ，ＡＮＭ、エチレン酢酸ビニルゴムＥＶＡ、エピクロルヒドリンゴムＣＯ，ＥＣＯなどがある。
【００５０】
合成ゴム２６の硬化温度域と積層構造２０熱硬化性樹脂の硬化温度域とは重なることが好ましい。例えば、合成ゴム２６は１８０℃（±２０℃）程度で熱硬化するのに対し、熱硬化性樹脂２０も１８０℃（±２０℃）程度で熱硬化する。
【００５１】
合成ゴム被覆による効果について説明する。
【００５２】
ダイアフラム１１はシリコン系材料よりなるが、繊維強化プラスチック積層構造２０を含むフレーム１２との親和性がよくなく、接着性に課題がある。ダイアフラム１１と積層構造２０の間に合成ゴム２６が介在することにより、接着性が向上する。
【００５３】
再使用可能な真空バッグ１０は、オートクレーブ装置において繰り返し加温加圧されることを想定している。合成ゴム２６が外部からの繰り返しの加熱加圧に対し積層構造２０を保護し、積層構造２０の劣化を軽減する。
【００５４】
合成ゴム２６は弾性を有する。真空引きの際には、シール１３とともに適度な弾性変形することにより、密封性を確実にする。
【００５５】
〜真空バッグ製造方法〜
真空バッグ１０の製造方法は、製品としての繊維強化プラスチック積層体の製造方法と類似している。図４は、真空バッグ１０の製造方法説明図である。
【００５６】
治具台３０上に、未硬化合成ゴムシート２７、プリプレグ第１層２１、プリプレグ第３層２３、プリプレグ第２層２２、未硬化合成ゴムシート２８、接着フィルム２９、ダイアフラム１１の順に積層する。未硬化合成ゴムシート２７、２８はプリプレグ各層２１〜２３より一回り大きな寸法を有する。未硬化合成ゴムシート２７、２８はプリプレグ各層２１〜２３を挟み込み包含する。
【００５７】
積層構造２０が合成ゴム被覆外と連通可能となるように、積層構造２０の四方にトウ（ＴＯＷ）を配設する。
【００５８】
積層完了後、未硬化の真空バッグ１０を治具台３０とともに真空バックによりバギングし、オートクレーブ装置に搬送し、加熱加圧する。真空バッグ製造時に用いる真空バッグは従来技術でもよい。
【００５９】
このとき、合成ゴム２６の熱硬化性樹脂の硬化温度域と、積層構造２０熱硬化性樹脂の硬化温度域とは重なる（おおよそ同じ）。したがって、オートクレーブ装置にて合成ゴム２６および積層構造２０の熱硬化性樹脂の硬化温度以上になる様に加熱する。
【００６０】
試作モデルでは、加熱により１８０℃とし、加圧により０．６ＭＰａとし、約２時間維持し、降温減圧させた。
【００６１】
常温において合成ゴムは半硬化（通称Ｂステージ）であるが、およそ１８０℃程度で硬化する。常温未硬化の積層構造２０の熱硬化性樹脂もおよそ１８０℃程度で硬化する。未硬化合成ゴムシート２７、２８は合成ゴム２６となる。
【００６２】
加熱時に積層構造２０の熱硬化性樹脂から発生する有機溶剤ガスは、トウを介して合成ゴム被覆外に排出される。
【００６３】
降温、減圧しても、合成ゴム２６は硬化したままであり、積層構造２０の熱硬化性樹脂は硬化したままである。
【００６４】
合成ゴム２６は積層構造２０の熱硬化性樹脂との親和性がよい。また、合成ゴム２６はシリコン系材料１１とも親和性がよい。
【００６５】
一連の加熱加圧により、積層構造２０と合成ゴム２６とダイアフラム１１とが接着しながら一体成形される。なお、一連の加熱加圧において、ダイアフラム１１は二次加硫（低分子量シロキサン揮発処理）される。
【００６６】
以上のように、製品製造に用いるオートクレーブ装置を用いて、製品製造と類似した工程を経て、真空バッグ１０を一体成形することができる。すなわち、容易に製造できる。
【００６７】
特に治具台３０が既存である場合や自由曲面を有する場合には、上記真空バッグ１０の製造容易性は顕著になる（別途詳述）。
【００６８】
シール１３を別途成形し、フレーム１２の下面にフレーム１２に沿って接着する。フレーム１２は合成ゴム２６により被覆されているために容易に接着する。
【００６９】
〜真空バッグ使用方法（製品製造）〜
【００７０】
なお、製品に用いるＦＲＰはエポキシ樹脂等、熱硬化性樹脂であることを前提として以下説明するが、熱可塑性樹脂を用いてもよい。熱可塑性樹脂は加熱により軟化するが、冷却により固化する。
【００７１】
図５は、製品製造工程における各状態を説明する図面である。真空バッグ１０の試作モデルが図示されている。
【００７２】
図５上段は、施工前の状態である。治具台３０が記載されている。
【００７３】
図５中段は、プリプレグシートを積層し、未硬化の繊維強化プラスチック積層体（未硬化積層体）を賦形した状態である。
【００７４】
図５下段は、真空バッグ１０により未硬化積層体を治具台３０とともに覆い、バギングした状態である。
【００７５】
その後、オートクレーブ装置に搬送し、加熱加圧プロファイル（図６）に基づいて加熱加圧する。
【００７６】
図６は、オートクレーブ装置における加熱加圧プロファイル例である。横軸は時間である。ただし、一例であり本願はこれに限定されない。
【００７７】
まず、真空バッグ内を−０．１ＭＰａに減圧する。減圧状態で加熱を開始する。さらに、減圧を維持しつつ、加圧を開始する。加圧を増しながら減圧状態を徐々に大気圧に戻す。このときの温度を１２０℃（±１０℃）程度とする（第１加熱段階）。また、０．３ＭＰａまで加圧する。
【００７８】
さらに、数十分〜数時間かけて、１８０℃（±２０℃）程度とし、数時間維持する（第２加熱段階）。たとえばエポキシ樹脂の場合１６０℃超にて硬化が開始する。その後、また１時間程度かけて６０℃以下まで冷却し、除圧を始める。
【００７９】
これにより樹脂が硬化し繊維強化プラスチック積層体（製品）が成形される。治具台３０とともにオートクレーブ装置から搬出し、製品を脱型する。脱型には真空バッグ１０を治具台３０から取り外すことも含む。
【００８０】
真空バッグ１０のフレーム１２は、繊維強化プラスチックからなるため、軽量である。したがって、真空バッグ１０の脱着作業が容易であり、作業性に優れる。
【００８１】
真空バッグ１０のフレーム１２は、合成ゴム被覆されており、真空引きの際には、合成ゴム２６はシール１３とともに適度な弾性変形する。これにより密封性を確実にする。その結果、真空引きの不具合が軽減される。この点でも作業性に優れる。
【００８２】
特に治具台３０が既存である場合や自由曲面を有する場合には、上記真空バッグ１０の優れた作業性は顕著になる（別途詳述）。図１の例では、フレーム１２は、治具台３０の自由曲面に対応した形状を有する。
【００８３】
〜治具台〜
本願は、治具台３０が既存である場合や自由曲面を有する場合に限定されるものではない（新設や平面や単純曲面を含んでもよい）が、治具台３０が既存である場合や自由曲面を有する場合には、本願効果が顕著となる。
【００８４】
自由曲面とは、空間に交点と曲率をいくつか設定し、高次方程式でそれぞれの交点を補間して表現される曲面である。球体や円柱面などのように単純な数式で表わすことのできる単純曲面とは異なる。
【００８５】
なお、航空機や自動車など工業製品は自由曲面を有する。図５に示す試作モデルに用いた治具台は、自由曲面を有する。また、図１の例では、フレーム１２は、治具台３０の自由曲面に対応した形状を有する。
【００８６】
自由曲面に対応するように、数値データに基づいて真空バッグを詳細に設計することは手間がかかる。既存治具台の場合、自由曲面の設計データを確認できず、計測により再取得する場合もあり得る。
【００８７】
本願真空バッグ（特にフレーム１２）は、自由曲面を有する既存治具台上において製造するため、必然的に既存治具台の自由曲面形状に追従する。したがって、設計段階の詳細な検討は不要となり、また、自由曲面の設計データがなくても精度よく製造可能である。
【００８８】
また、治具台が自由曲面を有する場合、真空引きの際、真空バックとの間に隙間ができるおそれがある。これに対し、本願真空バッグは精度よく製造されているため、自由曲面に密着する。また、本願真空バッグは合成ゴム２６も適宜弾性変形する。この点でも密封性が高い。
【００８９】
〜変形例〜
積層構造２０において、熱硬化性樹脂を含むプリプレグに代えて、変形例として、比較的高温（たとえば１８０〜２２０℃）で軟化する熱可塑性樹脂を含むセミプレグを用いてもよい。比較的高温とは、製品製造時の加熱プロファイル（図６参照）と比較して高温を意味する。具体例として、ポリカーボネート樹脂ＰＣ、ナイロン６樹脂（ポリアミド）ＰＡ６、ポリエーテルイミド樹脂ＰＥＩ、ポリエチレンテレフタラート樹脂ＰＥＴ、ポリフェニレンサルファイド樹脂ＰＰＳ、ポリエーテルエーテルケトン樹脂ＰＥＥＫなどを想定する。
【００９０】
変形例の製造方法では、本願実施形態製造方法の加熱温度より、若干高温とする。つまり、オートクレーブ装置にて積層構造２０の熱可塑性樹脂の軟化温度以上になる様に加熱する。
【００９１】
試作モデルでは、加熱により２００℃とし、加圧により０．６ＭＰａとし、約２時間維持し、降温減圧させた。
【００９２】
常温において合成ゴムは半硬化（通称Ｂステージ）であるが、およそ１８０℃程度で硬化する。積層構造２０の熱可塑性樹脂はたとえば２００℃で軟化し、降温により固化する。一連の加熱加圧により、積層構造２０と合成ゴム２６とダイアフラム１１とが接着しながら一体成形される。
【００９３】
以上のように、製品製造に用いるオートクレーブ装置を用いて、製品製造と類似した工程を経て、真空バッグ１０を一体成形することができる。すなわち、容易に製造できる。
【００９４】
変形例の使用方法は本願実施形態使用方法と同様である。積層構造２０の熱可塑性樹脂の軟化温度は比較的高温である。言い換えると、製品製造工程の加熱加圧プロファイル（図６）における温度では軟化せず、固化状態を維持している。
【００９５】
さらに、本願フレーム１２は合成ゴム２６により被覆されており、積層構造２０を保護している。
【００９６】
これらより、オートクレーブ装置による繰り返しの加温加圧に耐えることができる。すなわち、変形例の真空バッグ１０も再使用可能である。
【符号の説明】
【００９７】
１０  真空バッグ
１１  ダイアフラム
１２  フレーム
１３  シール
２０  積層構造
２１  積層第１層（ＵＤ層）
２２  積層第２層（ＵＤ層）
２３  積層第３層（ＰＷ層）
２６  合成ゴム被覆
２７  合成ゴムシート
２８  合成ゴムシート
２９  接着フィルム
３０  治具台
【要約】
軽量で作業性に優れ、製造容易な再使用可能な真空バックを提供する。真空バッグ１０は、ダイアフラム１１と、フレーム１２と、シール１３とから構成される。フレーム１２は繊維強化プラスチック積層構造２０よりなる。繊維強化プラスチック積層構造２０は熱硬化する非シリコン系の合成ゴム２６により被覆される。合成ゴム２６の硬化温度域と積層構造２０熱硬化性樹脂の硬化温度域とは重なる。その結果、合成ゴム２６と積層構造２０は一体成形される。同工程において、合成ゴム１６はシリコン系のダイアフラム１１と接着される。つまり、真空バッグ１０は、一体成形により製造容易である。特に、治具台３０が自由表面を有する場合、製造容易に係る効果が顕著となる。【図１】
0006625300.tif 000002
【図２】
0006625300.tif 000003
【図３】
0006625300.tif 000004
【図４】
0006625300.tif 000005
【図５】
0006625300.tif 000006
【図６】
0006625300.tif 000007